(57)【要約】      （修正有）【課題】多相多結晶の硫化物焼結体で構成され、密度を向上させ、ホットプレス時、機械加工時及びバッキングプレートへのボンディング時における割れ発生を抑制したＣＺＴＳスパッタリングターゲットの提供。【解決手段】Ｃｕ２ＺｎＳｎＳ４膜形成用のスパッタリングターゲットであって、多相多結晶の硫化物焼結体で構成され、Ｃｕ２ＺｎＳｎＳ４相中に、Ｃｕ２ＳｎＳ３相等による他の硫化物相が分散分布している組織を有することを特徴とするＣＺＴＳスパッタリングターゲット。Ｃｕ２Ｓ粉：３１．３〜４３．８ｗｔ％と、ＺｎＳ粉：１４．９〜２９．８ｗｔ％と、ＳｎＳ２粉：３３．９〜４９．３ｗｔ％との混合紛体を、温度：５００〜６００℃で、焼結して焼結体を得るスパッタリングターゲットの製造方法。【選択図】図１
2015218356.tif 000002
【特許請求の範囲】
【請求項１】
Ｃｕ２ＺｎＳｎＳ４膜形成用のスパッタリングターゲットであって、
Ｃｕ２ＺｎＳｎＳ４相中に、他の硫化物相が分散分布している組織を有することを特徴とするスパッタリングターゲット。
【請求項２】
請求項１に記載のスパッタリングターゲットにおいて、前記他の硫化物相は、少なくともＣｕ２ＳｎＳ３相を含むことを特徴とするスパッタリングターゲット。
【請求項３】
Ｃｕ２Ｓ粉：３１．３〜４３．８ｗｔ％と、ＺｎＳ粉：１４．９〜２９．８ｗｔ％と、ＳｎＳ２粉：３３．９〜４９．３ｗｔ％との混合紛体を、温度：５００〜６００℃で、焼結して焼結体を得ることを特徴とするスパッタリングターゲットの製造方法。
【発明の詳細な説明】
【技術分野】
【０００１】
本発明は、太陽電池、光導電セル、フォトダイオード、フォトトランジスタなどの光電素子の光吸収層に用いられる硫化物系化合物膜をスパッタリング成膜するためのスパッタリングターゲット及びその製造方法に関する。
【背景技術】
【０００２】
例えば、太陽電池に用いられる半導体としては、単結晶Ｓｉ、多結晶Ｓｉ、アモルファスＳｉ、ＧａＡｓ、ＩｎＰ、ＣｄＴｅ、ＣｕＩｎ１−ｘＧａｘＳｅ２（ＣＩＧＳ）、Ｃｕ２ＺｎＳｎＳ４（ＣＺＴＳ）などが知られている。これらの中でも、ＣＩＧＳやＣＺＴＳに代表されるカルコパイライト系の化合物は、光吸収係数が大きいので、低コスト化に有利な薄膜化が可能である。特に、ＣＺＴＳは、太陽電池に適したバンドギャップエネルギーを有しており、しかも、環境負荷元素や希少元素を含まないという特徴があることから、種々の開発が行われている。
【０００３】
従来では、このＣＺＴＳからなる光吸収層の形成においては、スパッタ法、真空蒸着法、パルスレーザー堆積（ＰＬＤ）法等を用いて、基板上にＣｕ、Ｓｎ、及びＺｎＳが所定の順序で積層された前駆体を形成し、この前駆体を、Ｈ２Ｓ存在雰囲気下で硫化させることによりＣＺＴＳ膜を製造していた。しかし、この製造方法では、有毒な硫化水素を用いるため、安全及び環境負荷に対するリスクが高く、さらには、熱処理温度が高いために樹脂基材などのフレキシブルで軽量かつ割れない基材を用いることが極めて困難であり、酸化錫系、酸化インジウム系、酸化亜鉛系などの透明導電膜は、温度条件によっては、導電性や光線透過率が劣化してしまうため、この製造方法を用いたのでは、透明導電膜付き基材の上に、ＣＺＴＳ膜を形成することは困難となる。
【０００４】
また、ＣＺＴＳ膜を形成するための硫化物スパッタリングターゲットとして、Ｃｕ、Ｚｎ、Ｓｎの各金属粉末とＳ粉末を化学量論比で調合した混合体を用いた場合には、スパッタ時にプラズマの影響により、Ｓが選択的に蒸発してしまい、所望の組成比の膜を得ることは極めて困難である。これは、Ｓの融点及び沸点が、１２３℃及び４４５℃と低いことに起因する。さらに、硫化第二銅（ＣｕＳ）、硫化亜鉛（ＺｎＳ）、硫化第二錫（ＳｎＳ２）を用いた場合は、プラズマの影響により、ＣｕＳが分解して、Ｓが選択的に蒸発してしまう問題がある。これは、ＣｕＳが２２０℃以上で硫化第一銅（Ｃｕ２Ｓ）とＳとに分解するからである。これに対し、融点が１０００度以上あるＣｕ２Ｓを用いると熱的には安定させることができるが、Ｃｕに対して不足するＳをＳ粉末で補う場合には、やはりプラズマの熱により、Ｓが選択的に蒸発してしまう。ここで、Ｓ粉末の替わりにＳｎＳの一部又は全てをＳｎＳ２に替えてＳを補う場合でも、やはり十分に安定にスパッタリングは行えない。これも、ＳｎＳ２が６００℃付近でＳｎＳとＳに分解するからである。
【０００５】
以上の問題を解決した単相多結晶ＣＺＴＳ焼結体による硫化物スパッタリングターゲットが提案されている（例えば、特許文献１を参照）。この単相多結晶ＣＺＴＳ焼結体をスパッタターゲットとして用いることにより、硫化水素ガスを用いることなく、ＣＺＴＳ半導体薄膜を２５０℃以下の温度で基板上に作成でき、ターゲット組成比を制御しやすくなるので、ＣＺＴＳ薄膜の組成比をも容易に制御できる。そして、ＣｕＳ、ＺｎＳ及びＳｎＳを、おおよそ２：１：１の範囲で調合してホットプレス法で焼結すると、単相多結晶のＣｕ２ＺｎＳｎＳ４焼結体が得られる。その焼結体の結晶構造は、単相多結晶であり、その具体的結晶構造としては、Ｃｕ：Ｚｎ：Ｓｎ：Ｓの原子数比が２：１：１：４付近で成り立つカルコパイライト構造である。
【先行技術文献】
【特許文献】
【０００６】
【特許文献１】特開２０１０−２４５２３８号公報
【発明の開示】
【発明が解決しようとする課題】
【０００７】
上記特許文献１で提案されたスパッタリングターゲットは、単相多結晶のＣｕ２ＺｎＳｎＳ４焼結体で構成されているため、単相多結晶構造は、元々脆い性質であるため、焼結後に該焼結体を所定形状に機械加工しようとすると、ターゲット割れが発生し易いという問題がある。
【０００８】
そこで、本発明は、基板上にＣｕ２ＺｎＳｎＳ４膜をスパッタリング成膜するための多相多結晶の硫化物焼結体で構成され、密度を向上させて、ホットプレス時、機械化加工時及びバッキングプレートへのボンディング時における割れの発生を抑制したスパッタリングターゲットを提供することを目的とする。
【課題を解決するための手段】
【０００９】
上記特許文献１で提案された硫化物スパッタリングターゲットの製造においては、ＣｕＳ粉、ＺｎＳ粉及びＳｎＳ粉を、モル比で２：１：１の範囲で調合し、これをホットプレス法で焼結して、単相多結晶のＣｕ２ＺｎＳｎＳ４焼結体が作製されていたが、本発明者らは、ＣｕＳ粉の代わりに、Ｃｕ２Ｓ粉を用いて、Ｃｕ２Ｓ粉、ＺｎＳ粉及びＳｎＳ粉が、モル比１：１：１になるように配合し、混合された混合粉末を、比較的低い温度によるホットプレス法で焼結すると、ＣｕとＺｎとＳｎとの硫化物相（Ｃｕ２ＺｎＳｎＳ４相）中に、少なくともＣｕとＳｎとの硫化物相（Ｃｕ２ＳｎＳ３相）が分散分布した組織を有する多相多結晶構造の焼結体が得られるという知見を得た。
【００１０】
そこで、Ｃｕ２Ｓ粉、ＺｎＳ粉及びＳｎＳ２粉がモル比で１：１：１になるように配合した混合粉末を、温度：５２０℃、圧力：２００ｋｇｆ／ｃｍ２、保持時間：２時間の条件でホットプレス焼結したところ、Ｃｕ２ＺｎＳｎＳ４相中に、少なくともＣｕ２ＳｎＳ３相が分散分布した組織を有する多相多結晶構造の焼結体が得られ、その焼結体についてのＸ線回折分析（ＸＲＤ）では、Ｃｕ２ＺｎＳｎＳ４相と、Ｃｕ２ＳｎＳ３相とに関連するピークが存在することが確認され、その焼結体が、多相多結晶構造であることが分かった。そして、ホットプレス時、機械加工時及びバッキングプレートへのボンディング時における割れは、発生しなかった。
【００１１】
したがって、本発明は、上記知見から得られたものであり、前記課題を解決するために以下の構成を採用した。
（１）本発明のスパッタリングターゲットは、Ｃｕ２ＺｎＳｎＳ４膜形成用のスパッタリングターゲットであって、Ｃｕ２ＺｎＳｎＳ４相中に、他の硫化物相が分散分布している組織を有することを特徴とする。
（２）（１）に記載のスパッタリングターゲットにおいて、前記他の硫化物相は、少なくともＣｕ２ＳｎＳ３相を含むことを特徴とする。
（３）本発明のスパッタリングターゲットの製造方法は、Ｃｕ２Ｓ粉：３１．３〜４３．８ｗｔ％と、ＺｎＳ粉：１４．９〜２９．８ｗｔ％と、ＳｎＳ２粉：３３．９〜４９．３ｗｔ％との混合紛体を、温度：５００〜６００℃で、焼結して焼結体を得ることを特徴とする。
【００１２】
本発明のスパッタリングターゲットは、Ｃｕ２ＺｎＳｎＳ４相と、他の硫化物相とを含む組織を有した多相多結晶構造になっているので、焼結体の密度が向上し、ホットプレス時、機械加工時及びバッキングプレートへのボンディング時における割れの発生を抑制することができる。
【００１３】
本発明において、スパッタリングターゲットの組成は、Ｃｕ２ＺｎＳｎＳ４膜を成膜できる範囲であればよく、目標とする組成成分比であるＣｕ：Ｚｎ：Ｓｎ：Ｓ＝２：１：１：４を中心値として、適宜の範囲で設定することができ、例えば、Ｃｕ：２０．０〜３０．０ａｔ％、Ｚｎ：８．０〜１７．０ａｔ％、Ｓｎ：９．０〜１６．０ａｔ％の範囲とすることができる。これは、焼結体の素地となるＣｕとＺｎとＳｎとの硫化物相、即ち、Ｃｕ２ＺｎＳｎＳ４相が形成される範囲を示したものであり、目標とする組成成分比であるＣｕ：Ｚｎ：Ｓｎ：Ｓ＝２：１：１：４を中心値として、焼結体の素地となるＣｕ２ＺｎＳｎＳ４相が少なくとも形成される範囲である。
なお、Ｃｕ：Ｚｎ：Ｓｎ：Ｓ＝２：１：１：４からずれた配合でスパッタリングターゲットを製造する場合、他の硫化物として、Ｃｕ２ＳｎＳ３相以外に、ＣｕＳ相、Ｃｕ２Ｓ相、ＳｎＳ相、ＺｎＳ相等が生成する。
【００１４】
ここで、図１に、本発明の硫化物スパッタリングターゲットの一具体例について、ＥＰＭＡ（フィールドエミッション型電子線プローブ）にて得られた元素分布像の写真を示した。この具体例は、Ｃｕ：２８．６ｗｔ％、Ｚｎ：１４．２ｗｔ％、Ｓｎ：７．２ｗｔ％、Ｓ：残部の組成を有する焼結体の場合である。図中の４枚の写真から、Ｃｕ、Ｚｎ、Ｓｎ、Ｓの各元素の組成分布の様子をそれぞれ観察することができる。
【００１５】
なお、ＥＰＭＡによる元素分布像は、本来カラー像であるが、図１の写真では、白黒像に変換して示しているため、その写真中において、白いほど、当該元素の濃度が高いことを表している。具体的には、Ｃｕに関する分布像では、Ｃｕ元素が全体的（灰色）に存在し、特に白く斑点状に、Ｃｕリッチ領域が分布し、Ｚｎに関する分布像では、Ｚｎ元素が全体的に存在しているが、Ｃｕリッチ領域に対応する領域には、Ｚｎ元素が存在していないことが観察される。また、Ｓｎに関する分布像では、Ｓｎ元素が全体的に存在しているといえるが、Ｓｎ元素が存在していないか又は、全体から比較すると少ない領域が斑点状に分布し、Ｓに関する分布像では、Ｓ元素が全体的に存在するが、Ｓ元素の濃度が低い領域が斑点状に存在することが観察される。これらのことから、焼結体中には、ＣｕとＺｎとＳｎとの硫化物相と、Ｃｕ、Ｓｎ及びＺｎのうちの少なくとも１種以上の硫化物相とが、別々に存在していることが分かる。
【００１６】
一方、図２のグラフは、上記の硫化物スパッタリングターゲットの一具体例のＸ線回折（ＸＲＤ）による分析結果を示している。図２の上段のグラフは、全体のピークを示しているが、その中段のグラフには、Ｃｕ２ＺｎＳｎＳ４相に係るピークが、そして、その下のグラフは、Ｃｕ２ＳｎＳ３相に係るピークが示されている。図１に示された分布画像と図２のグラフに現れたピークとを併せて考慮すると、焼結体は、Ｃｕ２ＺｎＳｎＳ４相と、Ｃｕ２ＳｎＳ３相との２相を含む多相多結晶構造であることが分かる。
【００１７】
また、本発明の硫化物スパッタリングターゲットの製造方法では、Ｃｕ２Ｓ粉、ＺｎＳ粉及びＳｎＳ２粉を、モル比でＣｕ２Ｓ粉：：ＺｎＳ粉：ＳｎＳ２粉＝１：１：１となるように配合しており、ＣｕとＺｎとＳｎとの硫化物相と、Ｃｕ、Ｓｎ及びＺｎのうちの少なくとも１種以上の硫化物相とにより多相構造になるように、Ｃｕ２Ｓ粉を３１．３〜４３．８ｗｔ％、ＺｎＳ粉を１４．９〜２９．８ｗｔ％、ＳｎＳ２粉を３３．９〜４９．３ｗｔ％配合し混合して混合紛体を作製している。この混合粉末を、温度：５００〜６００℃で、ホットプレス法により焼結して焼結体を作製している。なお、この温度が、５００℃未満の場合には、目標組成であるＣｕ２ＺｎＳｎＳ４相が形成され難くなり、一方、６００℃を超える場合には、他の硫化物相、即ち、Ｃｕ２ＳｎＳ３相、ＣｕＳ相、Ｃｕ２Ｓ相、ＳｎＳ相及びＺｎＳ相が形成されず、Ｃｕ２ＺｎＳｎＳ４相による単相多結晶構造になってしまうので、焼結時の温度は、５００〜６００℃の範囲であることが好ましい。
【００１８】
この様に、上記硫化物スパッタリングターゲットの製造方法によれば、Ｃｕ２Ｓ粉：３１．３〜４３．８ｗｔ％と、ＺｎＳ粉：１４．９〜２９．８ｗｔ％と、ＳｎＳ２粉：３３．９〜４９．３ｗｔ％との混合紛体を、温度：５００〜６００℃で、焼結して得られた焼結体は、Ｃｕ２ＺｎＳｎＳ４相中に、他の硫化物相が含まれる多相多結晶構造となっており、密度比が高い焼結体が得られる。
【発明の効果】
【００１９】
以上の様に、本発明のスパッタリングターゲットは、Ｃｕ２ＺｎＳｎＳ４膜形成用のスパッタリングターゲットであって、Ｃｕ２ＺｎＳｎＳ４相中に、他の硫化物相が分散分布している多相多結晶構造を有しているので、密度比が高い硫化物の焼結体が得られ、ホットプレス時、機械化加工時及びバッキングプレートへのボンディング時における割れの発生を抑制することができる。
【００２０】
また、本発明のスパッタリングターゲットの製造方法によれば、Ｃｕ２Ｓ粉：３１．３〜４３．８ｗｔ％と、ＺｎＳ粉：１４．９〜２９．８ｗｔ％と、ＳｎＳ２粉：３３．９〜４９．３ｗｔ％との混合紛体を、温度：５００〜６００℃で、焼結して焼結体を得ているので、Ｃｕ２ＺｎＳｎＳ４相中に、他の硫化物相が分散分布した多相多結晶構造の硫化物の焼結体を作製でき、硫化物の焼結体における密度比を向上でき、ホットプレス時、機械化加工時及びバッキングプレートへのボンディング時における割れの発生を抑制できるため、スパッタリングターゲットの生産性向上に寄与する。
【図面の簡単な説明】
【００２１】
【図１】本発明に係る硫化物スパッタリングターゲットの一具体例について、スパッタリングターゲットの組織をＥＰＭＡにより測定した各元素の元素分布像である。
【図２】本発明に係る硫化物スパッタリングターゲットのＸ線回折（ＸＲＤ）の分析結果を示すグラフである。
【発明を実施するための形態】
【００２２】
次に、Ｃｕ２ＺｎＳｎＳ４膜をスパッタリング成膜するための本発明に係るスパッタリングターゲット及びその製造方法について、以下に、実施例により具体的に説明する。
【００２３】
〔実施例〕
先ず、Ｃｕ２ＺｎＳｎＳ４膜をスパッタリング成膜できるスパッタリングターゲットを製造するため、原料として、２Ｎ５のＣｕ２Ｓ粉（三津和化学薬品製）と、脱ガス処理済で４ＮのＺｎＳ粉（堺化学製）と、２Ｎ５のＳｎＳ２粉（三津和化学薬品製）とを用意した。そして、Ｃｕ２Ｓ粉を３６．２ｗｔ％、ＺｎＳ粉を２２．２ｗｔ％、ＳｎＳ２粉を４１．６ｗｔ％になるように秤量して、秤量された粉末３５０ｇをボールミル装置のポットに投入した。さらに、該ポットに、ヘキサンを４００ｍｌ、直径５ｍｍのＺｒＯ２ボールを０．５ｋｇ投入して、８５ｒｐｍで回転させながら、８時間、混合した。得られた混合粉末を２００℃以下に加熱されたホットプレート上で６時間乾燥させた。
【００２４】
次いで、乾燥した混合粉末を、篩い目０．５ｍｍの篩いで粒径調整を行った。その後、ホットプレス装置のモールド内に、上記混合粉末を充填し、ホットプレスで焼結を行った。ここでのホットプレス条件は、温度：５２０〜６００℃、圧力：２００ｋｇｆ／ｃｍ２、保持時間：２時間であり、昇温速度：１０℃／ｍｉｎであった。次いで、得られた硫化物の焼結体を、ロータリー研磨機で湿式研磨加工して、直径７６±０．３ｍｍ、厚さ３±０．１ｍｍの大きさに機械加工され、その裏面に、Ｉｎによりバッキングプレートを貼着して、実施例１〜３のスパッタリングターゲットを作製した。なお、表１に示されるように、実施例１の場合は、温度：５２０℃、実施例２の場合は、温度：５６０℃、実施例３の場合は、温度：６００℃で焼結された。
【００２５】
〔比較例〕
上記実施例と比較するため、比較例１〜３のスパッタリングターゲットを作製した。比較例１〜３の場合は、実施例の場合と同様の混合粉末を用いて、圧力：２００ｋｇｆ／ｃｍ２、保持時間：２時間でホットプレス焼結されるが、比較例１の場合は、温度：４００℃であり、比較例２の場合は、温度：６５０℃であり、比較例３の場合は、温度：７５０℃であって、焼結温度が本実施例の温度の範囲外となっている。
【００２６】
【表１】
2015218356.tif 000003
【００２７】
以上で作製された実施例１〜３及び比較例１〜３のスパッタリングターゲットについて、ホットプレス時、機械加工時、及び、バックプレートへのボンディング時のそれぞれにおいて、割れ発生状況を観察した。なお、割れが発生しているかどうかにつき、目視で観察した。この割れ発生の観察結果を、表２の「ＨＰ時割れ有無」欄、「加工時割れ有無」欄、そして、「ボンディング時割れ有無」欄に示した。ここでは、割れが発生した場合を、「有」と、割れが発生しなかった場合を、「無」と表記した。
【００２８】
さらに、実施例１〜３及び比較例１〜３のスパッタリングターゲットについて、破断点応力、密度及び密度比を測定した。
＜破断点応力の測定＞
幅５ｍｍ×厚さ３ｍｍ×長さ４０ｍｍの試験片を作製し、島津製作所製オートグラフＡＧ−Ｘを用い、支点間距離２０ｍｍ、速度０．５ｍｍ／ｍｉｎとして、３点曲げによる応力曲線を測定し、試験片が破断した瞬間の応力を測定することで求めた。
【００２９】
＜密度及び密度比の測定＞
寸法及び重量測定を実施して、その数値から密度を算出した。算出した密度をＣｕ２ＺｎＳｎＳ４の理論密度（４．７３ｇ／ｃｍ３）で割ることで密度比とした。
以上の結果を、以下の表２に示した。
【００３０】
【表２】
2015218356.tif 000004
【００３１】
表２によれば、実施例１〜３のスパッタリングターゲットを構成する硫化物の焼結体のいずれも、破断点応力が高く、密度及び密度比も高いことが確認され、ホットプレス時、機械加工時、ボンディング時のいずれでも、割れが発生しなかった。
【００３２】
一方、比較例１の場合には、到達温度が低いため、焼結が十分に進まず、Ｃｕ２ＺｎＳｎＳ４相と他の硫化物相のいずれが素地ともとれない状態で混在しており、破断点応力が低く、密度及び密度比も向上しないので、機械加工時に、割れが発生した。また、比較例２、３の場合には、到達温度が高すぎたため、単相多結晶の焼結体となってしまい、破断点応力が低く、密度及び密度比も向上しないので、機械加工時に、割れが発生した。さらに、温度が高いために粉末が溶融し、空隙が多く存在する組織になっており、破断点応力も低かった。
【００３３】
なお、Ｃｕ２Ｓ粉を３１．３〜４３．８ｗｔ％、ＺｎＳ粉を１４．９〜２９．８ｗｔ％、ＳｎＳ２粉を３３．９〜４９．３ｗｔ％の範囲で原料組成を変動させ、上述の実施例と同様の方法でスパッタリングターゲットを製造したところ、Ｃｕ：Ｚｎ：Ｓｎ：Ｓ＝２：１：１：４からずれた配合となったため、他の硫化物として、Ｃｕ２ＳｎＳ３相以外に、ＣｕＳ相、Ｃｕ２Ｓ相、ＳｎＳ相、ＺｎＳ相等が生成したが、評価の結果としては上述の実施例と大きな違いはなく、破断点応力が高く、密度及び密度比も高いことが確認され、ホットプレス時、機械加工時、ボンディング時のいずれでも、割れが発生しなかった。
【図１】
2015218356.tif 000005
【図２】
2015218356.tif 000006